ЭЛЕКТРОХИМИЧЕСКАЯ ОБРАБОТКА РАСТВОРОВ, СОДЕРЖАЩИХ ШЕСТИВАЛЕНТНЫЙ ХРОМ

1. Способ уменьшения содержания шестивалентного хрома в необработанном растворе с получением восстановленного раствора, включающий в себя электролитическое восстановление, осуществляемое в электролитической ячейке, не имеющей сепаратора, снабженной входным отверстием и выпускным отверстием для необработанного раствора, способными поддерживать интенсивный массоперенос через весь объем ячейки, и оборудованной катодом из нержавеющей стали и анодом, пригодным для выделения кислорода, где указанный анод представляет собой титановый анод с каталитическим покрытием для выделения кислорода, способный функционировать при более низком потенциале, чем 1,7 В/н.в.э. (V/SHE).
2. Способ уменьшения содержания шестивалентного хрома в необработанном растворе с получением восстановленного раствора, включающий в себя электролитическое восстановление, осуществляемое в электролитической ячейке, не имеющей сепаратора, снабженной входным отверстием и выходным отверстием для необработанного раствора, способными поддерживать интенсивный массоперенос через весь объем ячейки, и оборудованной катодом из нержавеющей стали и анодом, пригодным для выделения кислорода, где указанная ячейка имеет конфигурацию вертикального цилиндра, содержащего катод, образующий наружную стенку, и цилиндрический анод, установленный в центре коаксиально указанному катоду, где указанные входное и выпускное отверстия могут поддерживать интенсивный массоперенос, будучи расположенными, соответственно, на верхнем и нижнем краях указанной ячейки и имея горизонтальную и тангенциальную ориентацию.
3. Способ по п.1, где указанная ячейка имеет конфигурацию вертикального цилиндра и содержит катод, образующий наружную стенку и цилиндрический анод, установленный в центре коаксиально указанному катоду, где указанные входное отверстие и выходное отверстие могут поддерживать интенсивный массоперенос, будучи расположенными, соответственно, сверху и снизу указанной ячейки и имея горизонтальную и тангенциальную ориентацию.
4. Способ по п.2 или 3, где указанный интенсивный массоперенос устанавливают посредством вращательного движения потока.
3
2
5. Способ по п.1 или 2, где указанный раствор имеет скорость течения, не превышающую 10 м/ч на 1 м катодной поверхности.
6. Способ по п.1 или 2, где указанное электролитическое восстановление шестивалентного хрома продуцирует трехвалентный хром и металлический хром.
7. Способ по п.3, в котором на указанный катод из нержавеющей стали дополнительно наносят каталитическое покрытие для выделения водорода.
8. Способ по п.7, где указанное каталитическое покрытие представляет собой покрытие металлическим рутением.
9. Способ по п.1 или 2, где указанное электролитическое восстановление шестивалентного хрома продуцирует только трехвалентный хром.
10. Способ по п.3, где указанный анод представляет собой титановый анод, снабженный каталитическим покрытием для выделения кислорода, способный функционировать при более низком потенциале, чем 1,7 В/н.в.э. (V/SHE).
11. Способ по п.10 в котором указанное каталитическое покрытие состоит из смешанного оксида иридия и тантала.
12. Способ по п.10 или 11, где на указанное каталитическое покрытие нанесено дополнительное пористое покрытие из каталитически инертного вещества.
13. Способ по п.12, где указанное дополнительное пористое покрытие содержит оксид тантала.
14. Способ по п.1 или 2, где указанное электролитическое восстановление продлевают до конечной концентрации шестивалентного хрома, не превышающей 0,2 ч/млн.
15. Способ по п.14, где указанное электролитическое восстановление останавливают при остаточной концентрации шестивалентного хрома в восстановленном растворе, превышающей величину, предписываемую нормами сброса промышленных вод, и последующая конечная обработка указанного восстановленного раствора включает добавление химического восстановителя.
16. Способ по п.15, где указанную конечную обработку осуществляют в реакторе, снабженном потенциометрическим элементом.
17. Способ по п.15 или 16, где указанная конечная обработка уменьшает концентрацию шестивалентного хрома до величины, не превышающей 0,2 ч/млн.
18. Способ по п.15, где указанный восстановленный раствор, который подвергают указанной конечной обработке, имеет концентрацию содержащегося шестивалентного хрома между 5 и 25 г/л.
19. Способ по п.15, где указанный химический восстановитель выбирают из группы, состоящей из сульфита натрия, бисульфита натрия, солей двухвалентного железа, железного порошка.
20. Способ по п.16, где указанный потенциометрический элемент детектирует окислительно-восстановительный потенциал восстановленного раствора.
21. Способ по п.19, где указанный химический восстановитель представляет собой бисульфит натрия; и указанное добавление останавливают, когда потенциометрический элемент детектирует окислительно-восстановительный потенциал, приблизительно равный 0 В/н.в.э. (V/SHE).
22. Способ по п.15, где указанный восстановленный раствор далее нейтрализуют с осаждением гидроксида трехвалентного хрома и затем указанный гидроксид хрома отделяют фильтрованием.
23. Способ по п.22, где указанный восстановленный раствор далее упаривают с последующим отделением трехвалентного хрома посредством кристаллизации в виде сульфата хрома.